A FAST BATCH PROCESS FOR PREPARING A ZEOLITIC MATERIAL HAVING FRAMEWORK TYPE CHAA batch process for preparing a zeolitic material having framework type CHA and a framework structure comprising Si, Al, O, and H, comprising (i) providing a seeding material comprising a zeolitic material having framework type CHA and a framework structure comprising Si, Al, O, and H; (ii) preparing a mixture comprising a source of Si, a source of Al, a seeding material provided in (i), a CHA framework structure directing agent comprising a cycloalkylammonium compound, and water, wherein the cycloalkylammonium compound is a compound comprising a cation R1R2R3R4N+ wherein R1, R2, R3 are, independently from one another, an alkyl residue having from 1 to 6 carbon atoms, and R4 is a 5- to 8-membered cycloalkyl residue, wherein in mixture, the molar ratio of water relative to Si comprised in the source of Si and in the seeding material, calculated as SiO2, is in the range of from 5:1 to 15:1, wherein the mixture, the molar ratio of sodium, calculated as Na2O, relative to Si comprised in the source of Si and in the seeding material, calculated as SiO2, is in the range of from 0:1 to 0.1:1; (iii) heating the mixture prepared in (ii) in its liquid state to a temperature of the mixture in the range of from 50 to 90° C. and keeping the liquid mixture at a temperature in this range for 5 to 100 h; (iv) heating the heated mixture of (iii) to a temperature of the mixture in the range of from 190 to 230° C. in a crystallization vessel and keeping the mixture at a temperature in this range under autogenous pressure in the crystallization vessel for 0.5 to 10 h, obtaining a solid material comprising a zeolitic material having framework type CHA and a framework structure comprising Si, Al, O, and H, suspended in its mother liquor.A process for preparing a zeolitic material having a framework type CHA and a framework structure comprising Si, Al, O, and H, the process comprising: providing a seeding material comprising a zeolitic material having a framework type CHA and a framework structure comprising Si, Al, O, and H;(ii) preparing a mixture comprising a source of Si, a source of Al, the seeding material provided in (i), a CHA framework structure directing agent comprising a cycloalkylammonium compound, and water,wherein the cycloalkylammonium compound is a compound comprising comprises a cation R1R2R3R4N+,wherein R1, R2, R3 are, each independently from one another, an alkyl residue having from 1 to 6 carbon atoms,wherein R4 is a 5- to 8-membered cycloalkyl residue,wherein in the mixture, a molar ratio of water relative to Si comprised in the source of Si and in the seeding material, calculated as SiO2, is in a range of from 5:1 to 15:1,wherein the mixture further comprises sodium and in the mixture, a molar ratio of sodium, calculated as Na2O, relative to Si comprised in the source of Si and in the seeding material, calculated as SiO2, is in a range of from 0:1 to 0.1:1;(iii) heating the mixture prepared in (ii) in its liquid state to a temperature of the mixture in a range of from 50 to 90° C. and keeping the mixture at a temperature in this range for 5 to 100 IL forming a heated mixture; and(iv) heating the heated mixture of (iii) to a temperature of the heated mixture in a range of from 190 to 230° C. in a crystallization vessel and keeping the heated mixture at a temperature in this range under autogenous pressure in the crystallization vessel for 0.5 to 10 h, obtaining a solid material comprising the zeolitic material having a framework type CHA and a framework structure comprising Si, Al, O, and H, the solid material suspended in a mother liquor.
골격 유형 CHA를 갖는 제올라이트 물질을 제조하기 위한 고속 배취식 방법골격 유형 CHA 및 Si, Al, O 및 H를 포함하는 골격 구조를 갖는 제올라이트 물질을 제조하기 위한 배취식 방법으로서, (i) 골격 유형 CHA 및 Si, Al, O 및 H를 포함하는 골격 구조를 갖는 제올라이트 물질을 포함하는 씨딩 물질을 제공하는 단계; (ii) Si의 공급원, Al의 공급원, 단계 (i)에서 제공되는 씨딩 물질, 사이클로-킬로 암모늄 화합물을 포함하는 CHA 골격 구조 유도제 및 물을 포함하는 혼합물을 제조하는 단계로서, 이때 사이클로알킬암모늄 화합물은 양이온 R1R2R3R4N+를 포함하는 화합물이고, 이때 R1, R2, R3은 서로 독립적으로 탄소수 1 내지 6의 알킬 잔기이고, R4는 5- 내지 8-원 사이클로알킬 잔기이고, 혼합물에서, 물 대 SiO₂로 계산된 Si의 공급원 및 씨딩 물질에 포함된 Si의 몰비는 5 : 1 내지 15 : 1의 범위이고, 혼합물에서, Na2O로 계산된 나트륨 대 SiO₂로 계산된 Si의 공급원 및 씨딩 물질에 포함된 Si의 몰비는 0 : 1 내지 0.1 : 1의 범위인, 단계; (iii) 상기 단계 (ii)에서 제조된 혼합물을 그의 액체 상태에서 50 내지 90℃ 범위의 혼합물 온도로 가열하고 혼합물을 이 범위의 온도에서 5 내지 100 시간 동안 유지하는 단계; (iv) 상기 단계 (iii)의 가열된 혼합물을 결정화 용기에서 190 내지 230℃ 범위의 혼합물 온도로 가열하고 혼합물을 이 범위의 온도에서 결정화 용기 내의 자생 압력하에 0.5 내지 10 시간 동안 유지하여, 모액에 현탁된, 골격 유형 CHA 및 Si, Al, O 및 H를 포함하는 골격 구조를 갖는 제올라이트 물질을 포함하는 고체 물질을 수득하는 단계를 포함하는 방법.골격 유형 CHA 및 Si, Al, O 및 H를 포함하는 골격 구조를 갖는 제올라이트 물질을 제조하기 위한 배취식(batch) 방법으로서,(i) 골격 유형 CHA 및 Si, Al, O 및 H를 포함하는 골격 구조를 갖는 제올라이트 물질을 포함하는 씨딩 물질을 제공하는 단계;(ii) Si의 공급원, Al의 공급원, 상기 단계 (i)에서 제공되는 씨딩 물질, 사이클로알킬 암모늄 화합물을 포함하는 CHA 골격 구조 유도제 및 물을 포함하는 혼합물을 제조하는 단계로서, 이때사이클로알킬암모늄 화합물은 양이온 R1R2R3R4N+를 포함하는 화합물이고, 이때 R1, R2, R3은 서로 독립적으로 탄소수 1 내지 6의 알킬 잔기이고, R4는 5- 내지 8-원 사이클로알킬 잔기이고,혼합물에서, 물 대 SiO₂로 계산된 Si의 공급원 및 씨딩 물질에 포함된 Si의 몰비는 5 : 1 내지 15 : 1의 범위이고,혼합물에서, Na2O로 계산된 나트륨 대 SiO₂로 계산된 Si의 공급원 및 씨딩 물질에 포함된 Si의 몰비는 0 : 1 내지 0.1 : 1의 범위인, 단계;(iii) 상기 단계 (ii)에서 제조된 혼합물을 그의 액체 상태에서 50 내지 90℃ 범위의 혼합물 온도로 가열하고, 이 액체 혼합물을 이 범위의 온도에서 5 내지 100 시간 동안 유지하는 단계;(iv) 상기 단계 (iii)의 가열된 혼합물을 결정화 용기에서 190 내지 230℃ 범위의 혼합물 온도로 가열하고 이 혼합물을 이 범위의 온도에서 결정화 용기 내의 자생 압력하에 0.5 내지 10 시간 동안 유지하여, 모액(mother liquor)에 현탁된, 골격 유형 CHA 및 Si, Al, O 및 H를 포함하는 골격 구조를 갖는 제올라이트 물질을 포함하는 고체 물질을 수득하는 단계를 포함하는 방법.